(57)【要約】本発明は、［００１］面以外の結晶面を主結晶面とし、六角両錐形以外の多面体形状を主成分とするα−アルミナ微粒子の簡便且つ効率的な製造方法を提供することを課題とする。本発明のα−アルミナ微粒子の製造方法によれば、アルミニウム化合物を、特定割合の金属化合物の存在下で焼成することにより、粒径５０μｍ以下でα結晶化率が９０％以上であり、且つ多面体であることを特徴とするα−アルミナ微粒子を得ることができる。
2014051091.tif 000002
【特許請求の範囲】
【請求項１】
粒径５０μｍ以下でα結晶化率が９０％以上であり、且つ［００１］面以外の結晶面を主結晶面とする六角両錐形以外の多面体形状であることを特徴とするα−アルミナ微粒子。
【請求項２】
８面以上の結晶面を有するものである請求項１記載のα−アルミナ微粒子。
【請求項３】
更に酸化モリブデン及び／又は酸化バナジウムを１０質量％以下で含有するものである請求項１又は２記載のα−アルミナ微粒子。
【請求項４】
［００１］面の面積が微粒子の全体の面積に対して、２０％以下である請求項１〜３の何れか１項記載のα−アルミナ微粒子。
【請求項５】
アルミニウム化合物を、金属化合物の存在下で焼成してα−アルミナ微粒子を得る製造方法であって、
前記アルミニウム化合物中のアルミニウムと、前記金属化合物中の金属のモル比が、金属／アルミニウム＝０．０３〜３．０の範囲で用いるものであることを特徴とする、多面体形状のα−アルミナ微粒子の製造方法。
【請求項６】
更に焼成時の最高温度が９００〜１３００℃であり、当該最高温度への昇温を１時間〜１０時間の範囲で行い、且つ最高温度における保持時間を５分〜５時間の範囲で行うものである請求項５記載の多面体形状のα−アルミナ微粒子の製造方法。
【請求項７】
前記金属化合物中の金属種がモリブデンおよび／又はバナジウムである請求項５または６記載のα−アルミナ微粒子の製造方法。
【発明の詳細な説明】
【技術分野】
【０００１】
本発明は、アルミニウム化合物を前駆体として用い、それらをモリブデン化合物やバナジウム化合物等の金属化合物の存在下に焼成する事で得られる、粒子形状が均整であって略球状のα−アルミナ微粒子の製造方法と当該製法で得られる多面体α−アルミナ微粒子に関する。
【背景技術】
【０００２】
アルミナは耐磨耗性などの機械的強度、化学的安定性、熱伝導性、耐熱性などに優れているため多くの用途があり、研磨剤、電子材料、放熱フィラー、光学材料、生体材料などの幅広い領域で利用されている。特に、フィラー用途には、化学的、物理的に安定性の高いα結晶の含有量が高く、機器等を磨耗しない球状に近いものが求められており、さらに、アルミナの放熱性を期待する用途では、熱伝導率の高いα結晶化率の高いアルミナでかつ樹脂への高充填を実現するために、粒子の形状が球状に近いものが求められている。【０００３】
α−アルミナの一般的且つ最も安価な製造方法はボーキサイトを原料とするバイヤー法である。バイヤー法においては、原料のボーキサイトから水酸化アルミニウム（ギブサイト）又は遷移アルミナを製造し、ついで、これらを大気中で焼成する事により、α−アルミナ粉末が製造されている。しかしながら、バイヤー法で得られるα−アルミナは不定形の粒子凝集体であり、粒子形状や粒径を制御する事は困難であった。【０００４】
このような背景から、α結晶であり、粒子形状や粒径を制御できるアルミナ合成が注目されている。例えば、水酸化アルミニウム又は遷移アルミナに融点８００℃以下のフッ素系フラックスを鉱化剤として添加し、高温焼成することにより、平均粒径２〜２０μｍであり、［００１］面の発達した六角板状のα−アルミナを製造する方法が開示されている（例えば、特許文献１参照）。しかし、この方法では、粒子形状が全て六角板状であるために、優れた研磨性や樹脂への高充填性などを達成し難いという問題がある。【０００５】
球に近いα−アルミナ多面体を合成するために、これまでにも幾つか提案がなされてきた。例えば、アンモニウムを含むホウ素及ぶホウ素系化合物を鉱化剤として用い、バイヤー法で得られた水酸化アルミニウム（ギブサイト）を１２００℃以上で焼成する事により、平均粒径１〜１０μｍ、結晶学上Ｃ軸に垂直な径ＤとＣ軸に平行な高さＨとの比（Ｄ／Ｈ比）が１に近いα−アルミナ粉末を製造する方法が開示されている（例えば、特許文献２参照）。また、ハロゲンガスを雰囲気ガスとして用い、遷移アルミナ及び／又は熱処理により遷移アルミナとなるアルミナ原料を１１００℃で焼成する事により、平均粒径０．１−３０μｍ、前記したＤ／Ｈ比が０．５−３の範囲内であるα−アルミナ多面体単結晶粒子を製造する方法が記載されている（例えば、特許文献３参照）。更に、アルミナ原料にフッ素化合物またはフッ素化合物及びホウ素化合物を少量で添加し、得られた混合物を１１００℃以上の高温で焼成する事により、平均粒径が０．５〜６μｍであり、Ｄ／Ｈ比が１−３の範囲内であるα−アルミナ多面体を製造する方法が開示されている（例えば、特許文献４参照）。しかしながら、これら特許文献で提供された何れの方法においても、α−アルミナ多面体の製造は［００１］面の結晶成長を大幅に抑制できず、球に近い形状形成は理論的にも、実験的にも困難である。【０００６】
多面体α−アルミナ結晶の［００１］面の成長を完全に抑制するために、酸化モリブデン（ＭｏＯ３）をフラックス剤として用い、高温焼成する事により、［１１３］面だけを有する六角両錐形のルビー結晶体形成が報告されている（例えば、非特許文献１参照）。前記非特許文献１は、酸化モリブデンがルビー結晶の［１１３］面に選択的に吸着し、結晶成分は［１１３］面に供給されにくくなり、［００１］面の出現を完全に抑制できるとするものである。また、特許文献５には、酸化モリブデンとアルミナとほかの助剤との混合物（９５％酸化モリブデン含有）を１１００℃で焼成する事で、粒径が１ｍｍ〜３ｍｍである六角両錐形人工コランダム結晶体を製造する方法が開示されている。【０００７】
しかしながら、これらの方法では、研磨剤や樹脂フィラーとして、幅広い分野で使用され得る球に近く、粒子径が１００μｍ以下のα−アルミナ多面体を製造することが依然として困難である。また、フラックス剤として酸化モリブデンを大量に使用する事から、環境面やコストの面でも問題がある。今までのα−アルミナ合成技術では、［００１］面以外の結晶面を主結晶面とし、六角両錐形以外の多面体形状の微粒子を主成分とするα−アルミナ微粒子は合成されていない。
【先行技術文献】
【特許文献】
【０００８】
【特許文献１】特開平３−１３１５１７号公報
【特許文献２】特開昭５９−９７５２８号公報
【特許文献３】特開平７−１８７６６３号公報
【特許文献４】特開２００８−１２７２５７号公報
【特許文献５】ＷＯ２００５／０５４５５０号公報
【非特許文献】
【０００９】
【非特許文献１】Ｏｉｓｈｉ  ｅｔ  ａｌ．，Ｊ．Ａｍ．Ｃｈｅｍ．Ｓｏｃ．，２００４，１２６，４７６８−４７６９
【発明の概要】
【発明が解決しようとする課題】
【００１０】
上記実情を鑑み、本発明が解決しようとする課題は、今までに提供されていない略球状のアルミナ微粒子を提供することであり、詳しくは、［００１］面以外の結晶面を主結晶面とし、六角両錐形以外の多面体形状の微粒子を主成分とするα−アルミナ微粒子の簡便且つ効率的な製造方法を提供することにある。
【課題を解決するための手段】
【００１１】
本発明者らは、上記課題を解決すべく鋭意研究を重ねた結果、アルミニウム化合物を前駆体として用い、それをモリブデン化合物及び／又はバナジウム化合物等の金属化合物の存在下で焼成すると、当該金属化合物がアルミニウム化合物に作用し、比較的低温で、球状に近い多面体のα−アルミナ微粒子を形成すると共に、モリブデン化合物及び／又はバナジウム化合物等の金属化合物を焼成してなる金属酸化物は昇華して除去できることを見出し、本発明を完成するに至った。【００１２】
即ち本発明は、粒径５０μｍ以下でα結晶化率が９０％以上であり、且つ［００１］面以外の結晶面を主結晶面とする六角両錐形以外の多面体形状であることを特徴とするα−アルミナ微粒子、および、アルミニウム化合物を、金属化合物の存在下で焼成してα−アルミナ微粒子を得る製造方法であって、前記アルミニウム化合物中のアルミニウムと、前記金属化合物中の金属のモル比が、アルミニウム／金属＝０．０３〜３．０の範囲で用いることを特徴とする製造方法、特には焼成時の最高温度が９００〜１３００℃であり、当該焼成最高温度への昇温を１時間〜１０時間の範囲で行い、且つ焼成温度における保持時間を５分〜５時間の範囲で行うものであることを特徴とする、多面体形状のα−アルミナ微粒子の製造方法を提供するものである。
【発明の効果】
【００１３】
本発明のα−アルミナ微粒子は、任意形状のアルミニウム化合物を前駆体として用い、モリブデン化合物及び／又はバナジウム化合物等の金属化合物の存在下に焼成することで得られるものであり、粒径が均整であって、［００１］面以外の結晶面を主結晶面とする多面体のα−アルミナである。前駆体として用いるアルミニウム化合物と、モリブデン化合物及び／又はバナジウム化合物等の金属化合物との配合比、当該金属化合物の種類や焼成温度、焼成時間や前駆体であるアルミニウム化合物の比表面積や粒子径や形状などを調節することで、得られる多面体α−アルミナ微粒子の形状や粒子径などを制御することができる。さらに、多面体アルミナ結晶のα結晶化率が１００％のものも得られ、［００１］面以外の結晶面が発達していることにより、球に近い形状のものである。従って、本発明のα−アルミナ微粒子は樹脂フィラー、研磨剤への応用をはじめ、触媒、フォトニックス材料など、産業上幅広い分野への応用展開が可能である。また、本発明の製造方法は、固体粉末同士を焼成するだけでの簡便な工程であり、溶剤や廃液の排出、高価な設備、複雑のプロセス、後処理などがなく、環境負荷を伴わない簡便な製造方法である。
【図面の簡単な説明】
【００１４】
【図１】実施例１で得たα−アルミナ微粒子の走査型電子顕微鏡写真である。
【図２】実施例１で得たα−アルミナ微粒子のＸＲＤチャートである。
【図３】実施例２で得たα−アルミナ微粒子の走査型電子顕微鏡写真である。
【図４】実施例３で得たα−アルミナ微粒子の走査型電子顕微鏡写真である。
【図５】実施例５で得たα−アルミナ微粒子の走査型電子顕微鏡写真である。
【図６】実施例６で得たα−アルミナ微粒子の走査型電子顕微鏡写真である。
【図７】実施例７で得たα−アルミナ微粒子の走査型電子顕微鏡写真である。
【図８】実施例８で得たα−アルミナ微粒子の走査型電子顕微鏡写真である。
【図９】比較例１で得たγ−アルミナ（ａ）と前躯体γ−アルミナ（ｂ）の走査型電子顕微鏡写真である。
【発明を実施するための形態】
【００１５】
α−アルミナの結晶構造は稠密六方格子であり、熱力学的に最も安定的な結晶構造は［００１］面の発達した板状である。これまでのα−アルミナの工業的あるいは研究室的な製造方法は、板状或いは［００１］を主結晶面とする多面体の製造方法である。そのため、今までの製造方法では、［００１］面以外の結晶面を主結晶面とし、粒径５０μｍ以下且つα結晶化率が１００％であり、球に近いα−アルミナ微粒子の製造は不可能であった。本発明は、安価なアルミニウム化合物を前駆体原料とし、モリブデン化合物及び／又はバナジウム化合物等の金属化合物の存在下に焼成する事で、モリブデン化合物及び／又はバナジウム化合物等の金属化合物がα−アルミナの［１１３］面に選択的に吸着し、結晶成分は［１１３］面に供給されにくくなり、［００１］面の発達を抑制する事を利用し、比較的に低い温度下に少量のモリブデン化合物及び／またはバナジウム化合物等の金属化合物が触媒として作用する事で、［００１］面以外の結晶面を主結晶面とし、粒径５０μｍ以下で且つα結晶化率が高く、球に近いα−アルミナ微粒子を製造できることを見出したものである。なお、本発明におけるα−アルミナ微粒子は、昇華しきれずにアルミナ表面或いは内部に酸化モリブデンあるいは酸化バナジウム等の、金属化合物に由来する金属酸化物が、少量存在してもよい。
【００１６】
［アルミニウム化合物］
本発明において原料として使用するアルミニウム化合物（以下、前駆体と称することがある。）としては、熱処理によりアルミナになるものであれば特に限定されず、例えば、塩化アルミニウム、硫酸アルミニウム、塩基性酢酸アルミニウム、水酸化アルミニウム、擬ベーマイト、遷移アルミナ（γ−アルミナ、δ−アルミナ、θ−アルミナなど）、α−アルミナ、二種以上の結晶相を有する混合アルミナなどが使用でき、これら前駆体としてのアルミニウム化合物の形状、粒子径、比表面積等の物理形態については、特に限定されるものではない。
【００１７】
焼成後の形状は、前駆体のアルミニウム化合物の形状が殆ど反映されていないため、例えば、球状、無定形、アスペクトのある構造体（ワイヤ、ファイバー、リボン、チューブなど）、シートなどのいずれであっても好適に用いることができる。
【００１８】
同様に粒子径についても、前躯体のアルミニウム化合物の粒子径は殆ど反映されないため、数ｎｍから数百μｍまでのアルミニウム化合物の固体を好適に用いることができる。
【００１９】
前駆体アルミニウム化合物の比表面積も特に限定されるものではない。比表面積が大きくなれば、多くのモリブデン化合物及び／又はバナジウム化合物を用いる方が収率の観点からは好ましいものであるが、モリブデン化合物及び／又はバナジウム化合物の使用量を調整する事で、いずれの比表面積のものでも原料として使用することができる。
【００２０】
また、前躯体アルミニウム化合物は、アルミニウム化合物のみからなるものであっても、アルミニウム化合物と有機化合物との複合体であってもよい。例えば、有機シランを用いて、アルミナを修飾して得られる有機／無機複合体、ポリマーを吸着したアルミニウム化合物複合体などであっても好適に用いることができる。これらの複合体を用いる場合、有機化合物の含有率としては、特に制限はないが、球に近いα−アルミナ微粒子を効率的に製造できる観点より、当該含有率は６０質量％以下であることが好ましく、３０質量％以下であることがより好ましい。
【００２１】
［金属化合物］
本発明において、球に近いα−アルミナ微粒子を得る為には、［００１］面の発達の抑制をすることが必要であり、この機能を発現する化合物として、金属化合物を用いることを必須とするものであり、特にこの機能が良好に作用する点からモリブデン化合物、バナジウム化合物を用いることが好ましい。
【００２２】
モリブデン化合物としては、酸化モリブデンであっても、モリブデン金属が酸素と結合してなる酸根アニオン（ＭＯｘｎ−；以下、Ｍは金属を表す）を含有する化合物であっても良い。同じく、バナジウム化合物としては、酸化バナジウムであっても、バナジウム金属が酸素と結合してなる酸根アニオン（ＭＯｘｎ−）を含有する化合物であっても良い。
【００２３】
前記モリブデン金属が酸素と結合してなる酸根アニオン（ＭＯｘｎ−）を含有する化合物としては、高温焼成によって酸化モリブデンに転化することができれば、特に限定しない。例えば、モリブデン酸、Ｈ３ＰＭｏ１２Ｏ４０、Ｈ３ＳｉＭｏ１２Ｏ４０、ＮＨ４Ｍｏ７Ｏ１２などを好適に用いることができる。同じく前記バナジウム金属が酸素と結合してなる酸根アニオン（ＭＯｘｎ−）を含有する化合物としては、例えば、ＫＶＯ３、ＮａＶＯ３、ＮＨ４ＶＯ３などを好適に用いることができる。これらの中でも、コストの面を考えた場合は、酸化モリブデンあるいは酸化バナジウムを用いることが好ましい。また、酸化バナジウムは酸化モリブデンと比較して毒性が高いため、酸化モリブデンを用いることがより好ましい。
【００２４】
［焼成］
本発明の製造方法では、モリブデン化合物及び／又はバナジウム化合物等の金属酸化物の存在下で、前駆体のアルミニウム化合物を焼成することで、［００１］面以外の面を主結晶面とし、球に近いα結晶化率がほぼ１００％である多面体のα−アルミナ微粒子を形成することを特徴とするものである。この焼成については、焼成温度が７００℃を超えると、前駆体のアルミニウム化合物と、モリブデン化合物やバナジウム化合物等とが反応して、モリブデン酸アルミニウム（Ａｌ２（ＭｏＯ４）２）あるいはバナジウム酸アルミニウム（ＡｌＶＯ４）等を形成する。さらに焼成温度が９００℃以上になると、モリブデン酸アルミニウム（Ａｌ２（ＭｏＯ４）２）、バナジウム酸アルミニウム（ＡｌＶＯ４）等が分解し、形成した酸化モリブデン、酸化バナジウム等の金属酸化物がα−アルミナの［１１３］面に選択的に吸着し、［００１］面の発達を効率的に抑制する働きをする。
【００２５】
上記の焼成反応におけるアルミニウム化合物とモリブデン化合物、バナジウム化合物等の金属化合物の使用量としては、α結晶化率の高いアルミナを得ることと、六角両錐形への結晶成長を抑制し、略球状の粒子を効率よく得られる点の観点から、そのアルミニウム化合物中のアルミニウムに対する金属酸化物中の金属のモル比が０．０３〜３．０の範囲であることが好ましく、さらに好ましくは、０．０８〜０．７の範囲である。
【００２６】
また、焼成する時の前駆体であるアルミニウム化合物と、金属化合物との状態は特に限定されず、金属化合物がアルミニウム化合物に作用できる同一の空間に存在すれば良い。具体的には、両者が混ざっていない状態であっても、粉体を混ぜ合わせる簡便な混合、粉砕機等を用いた機械的な混合、乳鉢等を用いた混合であっても良く、乾式状態、湿式状態での混合であっても良い。
【００２７】
又、焼成の温度については、最高温度がモリブデン酸アルミニウム（Ａｌ２（ＭｏＯ４）２）又はバナジウム酸アルミニウム（ＡｌＶＯ４）等の金属酸化物の分解温度以上であれば良く、具体的には最高温度が９００〜１３００℃の範囲であれば良い。特に球に近く、α結晶化率が９０％以上、特に１００％のアルミナ微粒子の形成を効率的に行うには、９５０〜１１００℃の最高温度での焼成がより好ましく、９７０〜１０５０℃の範囲の最高温度での焼成が最も好ましい。
【００２８】
焼成の時間については、所定最高温度への昇温時間を１時間〜１０時間の範囲で行い、且つ焼成最高温度における保持時間を５分〜５時間の範囲で行うことが好ましい。α−アルミナ微粒子の形成を効率的に行うには、１０分〜３時間程度の時間の焼成保持時間であることがより好ましい。
【００２９】
焼成の雰囲気としては特に限定されず、例えば、空気や酸素の雰囲気や窒素やアルゴンなどの不活性雰囲気下で焼成できるが、コストの面を考慮した場合は空気雰囲気がより好ましい。
【００３０】
焼成するための装置としても必ずしも限定されず、いわゆる焼成炉を用いることができる。焼成炉は昇華した酸化モリブデン、酸化バナジウムと反応しない材質で構成されていることが好ましく、さらに酸化モリブデン、酸化バナジウム等の金属酸化物を効率的に利用するように、密閉性の高い焼成炉を用いる事が好ましい。
【００３１】
［α−アルミナ微粒子］
本発明の製造方法で得られるα−アルミナ微粒子の、形状、サイズ、比表面積等は、前駆体であるアルミニウム化合物と、モリブデン化合物、バナジウム化合物等の用いる金属化合物の種類、使用割合、焼成温度、焼成時間を選択することにより、制御することができる。本発明のα−アルミナは、金属化合物を用いる事から、［００１］面以外の結晶面を主結晶面とし、球に近い多面体形状であり、α−結晶のα−アルミナであり、その結晶面は８面以上の多面体を主成分とする微粒子が好適に得られる。［００１］面以外の結晶面を主結晶面とするということは、当該［００１］面の面積が微粒子の全体の面積に対して、２０％以下であるということである。
【００３２】
本発明で得られるα−アルミナ微粒子の形状は実質上に球に近い多面体であり、一次粒子に対して、破砕面を多く含み、最も大きな平坦面の面積は構造体の面積の８分の１以下であり、特に最も大きな平坦面の面積は構造体の面積の１６分の１以下のものが好適に得られる。例えば、焼成時間を短くする事で、構造体の平坦面が小さくし、球に近い多面体であるα−アルミナ微粒子を形成する事ができる。
【００３３】
本発明で得られるα−アルミナ微粒子のサイズは特に限定されないが、フィラーとしての利用では、０．２〜１００μｍの範囲であり、特に０．５〜５０μｍの範囲のものが好適に得られる。例えば、粒径の小さい無定形α−アルミナ（＜２００ｎｍ）を前駆体として用いると、粒径が５００ｎｍ以下の球に近い多面体α−アルミナ微粒子を形成できる。γ−アルミナを前駆体として用いる場合は、前駆体の比表面積、又はモリブデン化合物、バナジウム化合物等の金属化合物の使用割合を高くすると、得られるα−アルミナ微粒子の一次粒子径サイズを大きくすることができる。
【００３４】
前駆体として用いるアルミニウム化合物と、得られるα−アルミナ微粒子との比表面積を比較すると、焼成によって大幅に低減していることがわかる。前躯体アルミニウム化合物の性状と焼成条件にもよるが、得られるα−アルミナの比表面積は０．０００１〜５０ｍ２/ｇの範囲であり、０．００１〜１０ｍ２/ｇの範囲のものが好適に得られる。
【００３５】
高温での焼成処理により、用いたモリブデン化合物、バナジウム化合物等の金属化合物の殆どは昇華し、α−アルミナを主成分とするアルミナ微粒子を形成する。しかし、昇華しきれないモリブデン化合物、バナジウム化合物等の金属化合物は、酸化モリブデンあるいは酸化バナジウム等の金属酸化物として得られるアルミナ微粒子中に含まれることがある。それらの含有率は１０質量％以下であり、特に十分な焼成時間と焼成温度により、それらの含有率を１質量％以下にすることができる。
【００３６】
α−アルミナ微粒子中の酸化モリブデンまたは酸化バナジウム等の金属酸化物は、アルミナ微粒子の外表面と内部とに存在している。これらの酸化物は、さらに高温で焼成する事で、除去することができる。また、表面にある酸化物は、アンモニア水溶液又は水酸化ナトリウム水溶液で洗浄することで、除去することもできる。
【００３７】
酸化モリブデン、酸化バナジウム等の金属酸化物は高温時にα−アルミナの［１１３］面に選択的に吸着し、［００１］面の発達を効率的に抑制することで、［００１］面以外の結晶面を主結晶面としたα−アルミナを形成させることに寄与するものであり、得られるα−アルミナ微粒子の形状はＳＥＭ観察により確認できる。酸化モリブデン又は酸化バナジウム等の金属酸化物を触媒とした焼成処理により得られるα−アルミナ微粒子は、通常の方法で得られる板状のα−アルミナ、または［００１］面を主結晶面とする多面体とは異なり、［００１］結晶面成長は効率的に抑制され、均整で球に近い多面体のα−アルミナ微粒子である。
【００３８】
このような構造、形状を有することにより、本発明のα−アルミナ微粒子は、樹脂フィラーとして好適に利用できる。即ち、通常の方法で得られる板状あるいは［００１］面が多くの面積を占める板状に近いα−アルミナは樹脂に対して、高充填する事は困難である。これに対して、本発明によるα−アルミナ微粒子は、α結晶化率が９０％以上、特には１００％であること、球に近い形状を持っていることにより、樹脂に対する充填性が高く、放熱フィラーとして期待できるものである。
【００３９】
その際、本発明のα−アルミナ微粒子はそのままの状態でフィラーとして使用することができるが、本発明の効果を損なわない範囲で更に種々の表面処理等を行って使用してもよい。
【実施例】
【００４０】
以下、実施例により本発明をさらに詳しく説明するが、本発明はこれらの実施例に限定されるものではない。なお、特に断わりがない限り、「％」は「質量％」を表わす。【００４１】
［走査電子顕微鏡（ＳＥＭ）によるα−アルミナ微粒子の形状分析］
試料を両面テープにてサンプル支持台に固定し、それをキーエンス製表面観察装置ＶＥ−９８００にて観察した。【００４２】
［ＳＴＥＭ−ＥＤＳによるα−アルミナの組成分析］
断面として作製された試料を炭素蒸着された銅グリッドに乗せ、それを株式会社トプコン、ノーランインスツルメント社製ＥＭ−００２Ｂ、ＶＯＹＡＧＥＲ  Ｍ３０５５高分解能電子顕微鏡にて組成分析を行った。【００４３】
［Ｘ線回折（ＸＲＤ）法による分析］
作製した試料を測定試料用ホルダーにのせ、それを理学社製広角Ｘ線回折装置［Ｒｉｎｔ−Ｕｌｔｍａ］にセットし、Ｃｕ／Ｋα線、４０ｋＶ／３０ｍＡ、スキャンスピード１．０°／分、走査範囲５〜８０°の条件で測定を行った。【００４４】
［ＢＥＴによるα−アルミナの比表面積測定］
比表面積はマイクロメリティクス社製Ｔｒｉｓ  ｓｔａｒ  ３０００型装置にて、窒素ガス吸着／脱着法で測定した。また、ポアサイズ分布はポア体積分率対ポアサイズのプロットから見積もった。【００４５】
［２７Ａｌ−ＮＭＲ測定によるα−アルミナ構造体の化学結合評価］
日本電子ＪＮＭ-ＥＣＡ６００を用いて固体２７Ａｌ  ｓｉｎｇｌｅ  ｐｕｌｓｅ  ｎｏｎ−ｄｅｃｏｕｐｌｉｎｇ  ＣＮＭＲ測定を行った。ケミカルシフトは装置の自動リファレンス設定で決定した。【００４６】
［蛍光Ｘ線によるα−アルミナ微粒子の組成分析］
試料約１００ｍｇをろ紙にとり、ＰＰフィルムをかぶせて蛍光Ｘ線測定（ＺＳＸ１００ｅ／理学電機工業株式会社）を行った。【００４７】
［焼成］
焼成は、株式会社アサヒ理化製作所製、ＡＭＦ−２Ｐ型温度コントローラ付きセラミック電気炉ＡＲＦ−１００Ｋ型焼成炉装置にて行った。【００４８】
実施例１＜γ−アルミナから多面体α−アルミナ微粒子の製造＞
γ−アルミナ（和光純薬工業株式会社製、活性アルミナ、平均粒径４５μｍ、ＢＥＴ比表面積１３７ｍ２/ｇ）の８ｇと酸化モリブデン（和光純薬工業株式会社製）２ｇとを乳鉢で混合し、前躯体γ−アルミナと酸化モリブデンとの混合物１０ｇを得た。得られた混合物を電気炉にて１０００℃で１時間焼成した。酸化モリブデンの殆どが昇華し、７.６ｇの粉末を得た。ＳＥＭ観察により、得られた粉末は［００１］面以外の結晶面を主結晶面とし、［００１］面よりも大きな面積である結晶面を持つ、粒径が２〜３μｍの多面体であることを確認した（図１）。【００４９】
前記で得られた粉末を用いてＸＲＤ測定を行ったところ、α−アルミナに由来する鋭い散乱ピークが表れ、α結晶構造の以外の結晶系ピークは観察されなかった（図２）。また、固体２７Ａｌ  ＮＭＲ測定により、１５ｐｐｍから１９ｐｐｍまでの範囲内にα結晶の６配位アルミニウム由来のピークしか観察されなかった。これらは、α結晶化率１００％のα−アルミナが形成している事を示唆している。【００５０】
また、ＢＥＴ測定により、前駆体γ−アルミナの比表面積が１３７ｍ２／ｇであるのに対して、前記で得られた焼成後の粉末のＢＥＴ比表面積は約０．３７ｍ２／ｇであることが分かった。これは粉末が緻密な結晶構造であることを示している。【００５１】
また、得られた粉末中に残存している酸化モリブデンの分析を行った。ＳＴＥＭ−ＥＤＳ分析により、酸化モリブデンがα−アルミナ結晶体の内部と表面に同時に存在していることが分かった。さらに、蛍光Ｘ線定量評価データから、粉末の中の酸化モリブデンの量は１．６質量％であることを確認した。【００５２】
実施例２＜γ−アルミナから多面体α−アルミナ微粒子の製造＞
実施例１で作製した前駆体γ−アルミナと酸化モリブデンとの混合物の１ｇを１０００℃で５分間焼成し、収量が０．８０ｇの粉末を得た。ＳＥＭ観察により、得られた粉末における表面には、発達した平坦な結晶面は非常に少なく、曲面に近い結晶面を持ち、粒径が２〜５μｍの多面体である事を確認した（図３）。さらに、ＸＲＤ測定により、α結晶化率が１００％である事を確認した。【００５３】
実施例３＜γ−アルミナから多面体α−アルミナ微粒子の製造＞
γ−アルミナ（ＳＴＲＥＭ  ＣＨＥＭＩＣＡＬＳ社製、平均粒子径４０〜７０μｍ，ＢＥＴ比表面積２０６ｍ２/ｇ）の０．５ｇと酸化モリブデン（和光純薬工業株式会社製）の０．５ｇとを乳鉢で混合した。得られた混合物を１０００℃で１時間焼成し、粉末を得た。ＳＥＭ観察により、得られた粉末は［００１］面以外の結晶面を主結晶面とし、［００１］面よりも大きな面積である結晶面を持つ粒径が２０〜２３μｍの多面体である事を確認した（図４）。さらに、ＸＲＤ測定により、α結晶化率が１００％である事を確認した。【００５４】
実施例４＜α−アルミナ表面の酸化モリブデンの除去＞
実施例１で得られた粉末の０．２ｇを１０％アンモニア水の５ｍＬに分散し、分散溶液を室温（２５〜３０℃）で３時間攪拌後、ろ過によりアンモニア水を除き、水洗浄と乾燥を行う事で、０．１９ｇの粉末を得た。得られた粉末のＸＰＳ測定を行った結果、試料表面に酸化モリブデンが検出されなかった。これはアンモニア洗浄により、α−アルミナ微粒子表面に存在していた酸化モリブデンが完全に除去されたことを示している。【００５５】
実施例５＜α−アルミナから多面体α−アルミナ微粒子の製造＞
α−アルミナ（和光純薬工業株式会社製、一次粒径２００−５００ｎｍ、α結晶化率１００％）の０．２４ｇと酸化モリブデン（和光純薬工業株式会社製）の０．０６ｇとを乳鉢で混合した。得られた混合物を１０００℃で１時間焼成し、粉末を得た。ＳＥＭ観察により、得られた粉末の一次粒子は球に近い多面体形状、粒径が０．５〜１μｍの微粒子であり（図５）、ＸＲＤ測定によりα結晶化率の１００％からなるα−アルミナであることを確認した。【００５６】
実施例６＜水酸化アルミニウムから多面体α−アルミナ微粒子の製造＞
水酸化アルミニウム（和光純薬工業株式会社製、平均粒径０．２〜１．０μｍ）の０．２４ｇと酸化モリブデン（和光純薬工業株式会社製）の０．０６ｇとを乳鉢で混合した。得られた混合物を１０００℃で１時間焼成し、粉末０．１６ｇを得た。ＳＥＭ観察により、得られた粉末は［００１］面以外の結晶面を主結晶面とし、［００１］面よりも大きな面積である結晶面を持つ粒径が２〜３μｍの多面体である事を確認した（図６）。さらに、ＸＲＤ測定でα結晶化率が１００％であるα−アルミナであることを確認した。【００５７】
実施例７＜塩化アルミニウムから多面体α−アルミナ微粒子の製造＞
塩化アルミニウム（ＩＩＩ）六水和物（和光純薬工業株式会社製）の０．８ｇと酸化モリブデン（和光純薬工業株式会社製）の０．２ｇとを乳鉢で混合した。得られた混合物を１０００℃で１時間焼成し、粉末を得た。ＳＥＭ観察により、得られた粉末は［００１］面以外の結晶面を主結晶面とし、［００１］面よりも大きな面積である結晶面を持つ粒径が２〜１０μｍの多面体である事を確認した（図7）。さらに、ＸＲＤ測定により、α結晶化率が１００％であるα−アルミナであることを確認した。【００５８】
実施例８＜γ−アルミナから多面体α−アルミナ微粒子の製造＞
酸化モリブデン（和光純薬工業株式会社製）の０．１ｇを坩堝のふたの中心に置き、次に、γ−アルミナ（和光純薬工業株式会社製、活性アルミナ、平均粒径４５μｍ、ＢＥＴ比表面積１３７ｍ２/ｇ）の０．４ｇを酸化モリブデンに触れない様に、その周りに配置した。そこに坩堝をかぶせ、通常とは逆の逆さに向けた状態で、１０００℃で１時間焼成した。酸化モリブデンが殆ど昇華し、０．３７ｇの粉末を得た。ＳＥＭ観察により、得られた粉末は［００１］面以外の結晶面を主結晶面とし、［００１］面よりも大きな面積である結晶面を持つ粒径が２〜６μｍの多面体であることを確認した（図８）。【００５９】
比較例１＜γ−アルミナのみの焼成＞
γ−アルミナ（和光純薬工業株式会社製、活性アルミナ、平均粒径４５μｍ、ＢＥＴ比表面積１３７ｍ２／ｇ）の０．２ｇを用いて、実施例１と同様の条件で焼成を行った。ＳＥＭ観察により、焼成後に得られた粉末の形状（図９（ａ））は、焼成前のアルミナの形状（図９（ｂ））から変化は見られなかった。また、ＸＲＤ測定により、焼成後に得られた粉末が、焼成前と同じくγ結晶であることを確認した。触媒として機能をする酸化モリブデンが存在しないために、［００１］面以外の結晶面を主結晶面とした、球に近い多面体α−アルミナは形成されないことが確認できた。【００６０】
実施例９＜γ−アルミナからの多面体α−アルミナ微粒子の製造＞
モリブデン酸アンモニウムの４水和物（和光純薬工業株式会社製）の０．１ｇとγ−アルミナ（和光純薬工業株式会社製、活性アルミナ、平均粒径４５μｍ、ＢＥＴ比表面積１３７ｍ２／ｇ）の０．４ｇを乳鉢で混合した。得られた混合物を１０００℃で１時間焼成し、粉末を得た。ＳＥＭ観察により、得られた粉末は［００１］面以外の結晶面を主結晶面とし、［００１］面よりも大きな面積である結晶面を持つ粒径が２〜５μｍである多面体であることを確認した。さらに、ＸＲＤ測定により、α結晶化率が１００％であるα−アルミナであることを確認した。【００６１】
実施例１０＜γ−アルミナから多面体α−アルミナ微粒子の製造＞
γ−アルミナ（和光純薬工業株式会社製、活性アルミナ、平均粒径４５μｍ、ＢＥＴ比表面積１３７ｍ２／ｇ）０．４ｇとメタバナジウム酸アンモニウムの０．１ｇとを乳鉢で混合した。得られた混合物を１０００℃で３時間焼成することで、粉末０．４２ｇを得た。ＳＥＭ観察により、得られた粉末は［００１］面以外の結晶面を主結晶面とし、［００１］面よりも大きな面積である結晶面を持つ粒径が１〜３μｍである球に近い多面体であることを確認した。さらに、ＸＲＤ測定により、α結晶化率が１００％であるα−アルミナであることを確認した。
【図１】
2014051091.tif 000003
【図２】
2014051091.tif 000004
【図３】
2014051091.tif 000005
【図４】
2014051091.tif 000006
【図５】
2014051091.tif 000007
【図６】
2014051091.tif 000008
【図７】
2014051091.tif 000009
【図８】
2014051091.tif 000010
【図９】
2014051091.tif 000011
【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
粒径５０μｍ以下でα結晶化率が９０％以上であり、且つ［００１］面以外の結晶面を主結晶面とする六角両錐形以外の多面体形状であり、モリブデン化合物を含有することを特徴とするα−アルミナ微粒子。
【請求項２】
８面以上の結晶面を有するものである請求項１記載のα−アルミナ微粒子。
【請求項３】
前記モリブデン化合物が酸化モリブデンであって、該酸化モリブデンを１０質量％以下で含有するものである請求項１又は２記載のα−アルミナ微粒子。
【請求項４】
［００１］面の面積が微粒子の全体の面積に対して、２０％以下である請求項１〜３の何れか１項記載のα−アルミナ微粒子。
【請求項５】
アルミニウム化合物を、モリブデン化合物の存在下で焼成して、モリブデン化合物を含有するα−アルミナ微粒子を得る製造方法であって、
前記アルミニウム化合物中のアルミニウムと、前記モリブデン化合物中のモリブデンのモル比が、モリブデン／アルミニウム＝０．０３〜３．０の範囲で用いるものであることを特徴とする、モリブデン化合物を含有する多面体形状のα−アルミナ微粒子の製造方法。
【請求項６】
更に焼成時の最高温度が９００〜１３００℃であり、当該最高温度への昇温を１時間〜１０時間の範囲で行い、且つ最高温度における保持時間を５分〜５時間の範囲で行うものである請求項５記載の多面体形状のα−アルミナ微粒子の製造方法。
【手続補正２】
【補正対象書類名】明細書
【補正対象項目名】００１２
【補正方法】変更
【補正の内容】
【００１２】
即ち本発明は、粒径５０μｍ以下でα結晶化率が９０％以上であり、且つ［００１］面以外の結晶面を主結晶面とする六角両錐形以外の多面体形状であり、モリブデン化合物を含有することを特徴とするα−アルミナ微粒子、および、アルミニウム化合物を、モリブデン化合物の存在下で焼成して、モリブデン化合物を含有するα−アルミナ微粒子を得る製造方法であって、前記アルミニウム化合物中のアルミニウムと、前記モリブデン化合物中のモリブデンのモル比が、アルミニウム／モリブデン＝０．０３〜３．０の範囲で用いることを特徴とする製造方法、特には焼成時の最高温度が９００〜１３００℃であり、当該焼成最高温度への昇温を１時間〜１０時間の範囲で行い、且つ焼成温度における保持時間を５分〜５時間の範囲で行うものであることを特徴とする、モリブデン化合物を含有する多面体形状のα−アルミナ微粒子の製造方法を提供するものである。
【手続補正３】
【補正対象書類名】明細書
【補正対象項目名】００４０
【補正方法】変更
【補正の内容】
【００４０】
以下、実施例により本発明をさらに詳しく説明するが、本発明はこれらの実施例に限定されるものではない。なお、特に断わりがない限り、「％」は「質量％」を表わす。なお、実施例４及び１０は参考例である。
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
アルミニウム化合物を、モリブデン化合物の存在下で焼成して、モリブデン化合物を含有するα−アルミナ微粒子を得る製造方法であって、
前記アルミニウム化合物中のアルミニウムと、前記モリブデン化合物中のモリブデンのモル比が、モリブデン／アルミニウム＝０．０３〜３．０の範囲で用いるものであることを特徴とする、モリブデン化合物を含有する多面体形状のα−アルミナ微粒子の製造方法。
【請求項２】
更に焼成時の最高温度が９００〜１３００℃であり、当該最高温度への昇温を１時間〜１０時間の範囲で行い、且つ最高温度における保持時間を５分〜５時間の範囲で行うものである請求項１記載の多面体形状のα−アルミナ微粒子の製造方法。
【請求項３】
更に、焼成の雰囲気はハロゲン化水素ガスを含有する雰囲気を除くものである、請求項１または２に記載のモリブデン化合物を含有する多面体形状のα−アルミナ微粒子の製造方法。
【請求項４】
得られるα‐アルミナ微粒子が、粒径５０μｍ以下でα結晶化率が９０％以上であり、且つ［００１］面以外の結晶面を主結晶面とする六角両錐形以外の多面体形である請求項１〜３のいずれか一項に記載の多面体形状のα−アルミナ微粒子の製造方法。
【請求項５】
アルミニウム化合物をモリブデン化合物の存在下で焼成し、モリブデン酸アルミニウムを形成する工程と、
該モリブデン酸アルミニウムを分解し、酸化モリブデンとα−アルミナとを得る工程と、を有することを特徴とする、モリブデン化合物を含有する多面体形状のα−アルミナ微粒子の製造方法。
【手続補正３】
【補正対象書類名】明細書
【補正対象項目名】００１２
【補正方法】変更
【補正の内容】
【００１２】
即ち本発明は、粒径５０μｍ以下でα結晶化率が９０％以上であり、且つ［００１］面以外の結晶面を主結晶面とする六角両錐形以外の多面体形状であり、モリブデン化合物を含有することを特徴とするα−アルミナ微粒子、および、アルミニウム化合物を、モリブデン化合物の存在下で焼成して、モリブデン化合物を含有するα−アルミナ微粒子を得る製造方法であって、前記アルミニウム化合物中のアルミニウムと、前記モリブデン化合物中のモリブデンのモル比が、アルミニウム／モリブデン＝０．０３〜３．０の範囲で用いることを特徴とする製造方法、特には焼成時の最高温度が９００〜１３００℃であり、当該焼成最高温度への昇温を１時間〜１０時間の範囲で行い、且つ焼成温度における保持時間を５分〜５時間の範囲で行うものであることを特徴とする、モリブデン化合物を含有する多面体形状のα−アルミナ微粒子の製造方法を提供するものである。また、本発明は、アルミニウム化合物をモリブデン化合物の存在下で焼成し、モリブデン酸アルミニウムを形成する工程と、該モリブデン酸アルミニウムを分解し、酸化モリブデンとα−アルミナとを得る工程と、を有することを特徴とする、モリブデン化合物を含有する多面体形状のα−アルミナ微粒子の製造方法を提供するものである。
【手続補正書】
【提出日】平成26年11月10日(2014.11.10)
【手続補正１】
【補正対象書類名】明細書
【補正対象項目名】００１４
【補正方法】変更
【補正の内容】
【００１４】
【図１】実施例１で得たα−アルミナ微粒子の走査型電子顕微鏡写真である。
【図２】実施例１で得たα−アルミナ微粒子のＸＲＤチャートである。
【図３】実施例２で得たα−アルミナ微粒子の走査型電子顕微鏡写真である。
【図４】実施例３で得たα−アルミナ微粒子の走査型電子顕微鏡写真である。
【図５】実施例５で得たα−アルミナ微粒子の走査型電子顕微鏡写真である。
【図６】実施例６で得たα−アルミナ微粒子の走査型電子顕微鏡写真である。
【図７】実施例７で得たα−アルミナ微粒子の走査型電子顕微鏡写真である。
【図８】実施例８で得たα−アルミナ微粒子の走査型電子顕微鏡写真である。
【図９】比較例１で得たγ−アルミナ（ａ）と前駆体γ−アルミナ（ｂ）の走査型電子顕微鏡写真である。
【手続補正２】
【補正対象書類名】明細書
【補正対象項目名】００１８
【補正方法】変更
【補正の内容】
【００１８】
同様に粒子径についても、前駆体のアルミニウム化合物の粒子径は殆ど反映されないため、数ｎｍから数百μｍまでのアルミニウム化合物の固体を好適に用いることができる。
【手続補正３】
【補正対象書類名】明細書
【補正対象項目名】００２０
【補正方法】変更
【補正の内容】
【００２０】
また、前駆体アルミニウム化合物は、アルミニウム化合物のみからなるものであっても、アルミニウム化合物と有機化合物との複合体であってもよい。例えば、有機シランを用いて、アルミナを修飾して得られる有機／無機複合体、ポリマーを吸着したアルミニウム化合物複合体などであっても好適に用いることができる。これらの複合体を用いる場合、有機化合物の含有率としては、特に制限はないが、球に近いα−アルミナ微粒子を効率的に製造できる観点より、当該含有率は６０質量％以下であることが好ましく、３０質量％以下であることがより好ましい。
【手続補正４】
【補正対象書類名】明細書
【補正対象項目名】００３４
【補正方法】変更
【補正の内容】
【００３４】
前駆体として用いるアルミニウム化合物と、得られるα−アルミナ微粒子との比表面積を比較すると、焼成によって大幅に低減していることがわかる。前駆体アルミニウム化合物の性状と焼成条件にもよるが、得られるα−アルミナの比表面積は０．０００１〜５０ｍ２/ｇの範囲であり、０．００１〜１０ｍ２/ｇの範囲のものが好適に得られる。
【手続補正５】
【補正対象書類名】明細書
【補正対象項目名】００４８
【補正方法】変更
【補正の内容】
【００４８】
実施例１＜γ−アルミナから多面体α−アルミナ微粒子の製造＞
γ−アルミナ（和光純薬工業株式会社製、活性アルミナ、平均粒径４５μｍ、ＢＥＴ比表面積１３７ｍ２/ｇ）の８ｇと酸化モリブデン（和光純薬工業株式会社製）２ｇとを乳鉢で混合し、前駆体γ−アルミナと酸化モリブデンとの混合物１０ｇを得た。得られた混合物を電気炉にて１０００℃で１時間焼成した。酸化モリブデンの殆どが昇華し、７.６ｇの粉末を得た。ＳＥＭ観察により、得られた粉末は［００１］面以外の結晶面を主結晶面とし、［００１］面よりも大きな面積である結晶面を持つ、粒径が２〜３μｍの多面体であることを確認した（図１）。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
アルミニウム化合物を、モリブデン化合物の存在下で焼成して、モリブデン化合物を含有するα−アルミナ微粒子を得る製造方法であって、
前記アルミニウム化合物中のアルミニウムと、前記モリブデン化合物中のモリブデンのモル比が、モリブデン／アルミニウム＝０．０３〜３．０の範囲で用いるものであることを特徴とする、モリブデン化合物を含有する多面体形状のα−アルミナ微粒子の製造方法。
【請求項２】
更に焼成時の最高温度が９００〜１３００℃であり、当該最高温度への昇温を１時間〜１０時間の範囲で行い、且つ最高温度における保持時間を５分〜５時間の範囲で行うものである請求項１記載の多面体形状のα−アルミナ微粒子の製造方法。
【請求項３】
更に、焼成の雰囲気はハロゲン化水素ガスを含有する雰囲気を除くものである、請求項１または２に記載の多面体形状のα−アルミナ微粒子の製造方法。
【請求項４】
得られるα‐アルミナ微粒子が、粒径５０μｍ以下でα結晶化率が９０％以上であり、且つ［００１］面以外の結晶面を主結晶面とする六角両錐形以外の多面体形である請求項１〜３のいずれか一項に記載の多面体形状のα−アルミナ微粒子の製造方法。
【請求項５】
アルミニウム化合物をモリブデン化合物の存在下で焼成し、モリブデン酸アルミニウムを形成する工程と、
該モリブデン酸アルミニウムを分解し、酸化モリブデンとα−アルミナとを得る工程と、を有することを特徴とする、モリブデン化合物を含有する多面体形状のα−アルミナ微粒子の製造方法であって、前記アルミニウム化合物中のアルミニウムと、前記モリブデン化合物中のモリブデンのモル比が、モリブデン／アルミニウム＝０．０３〜３．０の範囲で用いるものである、モリブデン化合物を含有する多面体形状のα−アルミナ微粒子の製造方法。
【手続補正２】
【補正対象書類名】明細書
【補正対象項目名】００１２
【補正方法】変更
【補正の内容】
【００１２】
即ち本発明は、粒径５０μｍ以下でα結晶化率が９０％以上であり、且つ［００１］面以外の結晶面を主結晶面とする六角両錐形以外の多面体形状であり、モリブデン化合物を含有することを特徴とするα−アルミナ微粒子、および、アルミニウム化合物を、モリブデン化合物の存在下で焼成して、モリブデン化合物を含有するα−アルミナ微粒子を得る製造方法であって、前記アルミニウム化合物中のアルミニウムと、前記モリブデン化合物中のモリブデンのモル比が、アルミニウム／モリブデン＝０．０３〜３．０の範囲で用いることを特徴とする製造方法、特には焼成時の最高温度が９００〜１３００℃であり、当該焼成最高温度への昇温を１時間〜１０時間の範囲で行い、且つ焼成温度における保持時間を５分〜５時間の範囲で行うものであることを特徴とする、モリブデン化合物を含有する多面体形状のα−アルミナ微粒子の製造方法を提供するものである。また、本発明は、アルミニウム化合物をモリブデン化合物の存在下で焼成し、モリブデン酸アルミニウムを形成する工程と、該モリブデン酸アルミニウムを分解し、酸化モリブデンとα−アルミナとを得る工程と、を有することを特徴とする、モリブデン化合物を含有する多面体形状のα−アルミナ微粒子の製造方法であって、前記アルミニウム化合物中のアルミニウムと、前記モリブデン化合物中のモリブデンのモル比が、モリブデン／アルミニウム＝０．０３〜３．０の範囲で用いるものである、モリブデン化合物を含有する多面体形状のα−アルミナ微粒子の製造方法を提供するものである。
【国際調査報告】
2014051091.tif 000012
2014051091.tif 000013
2014051091.tif 000014
2014051091.tif 000015
2014051091.tif 000016